УСОВЕРШЕНСТВОВАННЫЙ СПОСОБ ПОЛУЧЕНИЯ МЕТАЛЛОВ

1. Способ получения металла, причем указанный способ включает стадии, на которых:
(a) смешивают оксид металла в резервуаре с восстановителем, включающим металл Группы II или его гидрид, в присутствии воды и/или органического растворителя;
(b) нагревают смесь оксида металла и восстановителя;
(c) вымывают полученный материал водой; и
(d) промывают вымытый материал разбавленной водной кислотой.
2. Способ по п. 1, в котором указанный металл представляет собой переходный металл или редкоземельный металл, и указанный оксид металла представляет собой оксид переходного или редкоземельного металла.
3. Способ по п. 2, в котором указанный переходный металл представляет собой титан, тантал, ниобий, гафний или цирконий, и указанный оксид переходного металла представляет собой диоксид титана, пентаоксид тантала, пентаоксид ниобия, диоксид гафния или диоксид циркония
4. Способ по п. 1, 2 или 3, в котором процесс нагревания проводят в камере или в печи.
5. Способ по п. 1, 2 или 3, в котором температура реакции составляет от 750 до 1100°С.
6. Способ по п. 1, 2 или 3, в котором термическую обработку проводят в течение времени от около 2 до 8 ч.
-3
7. Способ по п. 1, 2 или 3, в котором термическую обработку проводят при давлении от 0 до 10 мбар (0-0,1 Па).
8. Способ по п. 1, 2 или 3, в котором восстановитель выбирают из кальция или магния, или гидридов кальция и магния.
9. Способ по п. 1, 2 или 3, в котором указанный органический растворитель выбирают из спиртов, альдегидов, кетонов, простых эфиров, сложных эфиров, алканов или циклоалканов.
10. Способ по п. 1, 2 или 3, в котором смесь оксида металла и восстановителя высушивают в вакууме перед восстановлением.
11. Способ по п. 1, 2 или 3, в котором отношение оксида металла к восстановителю типично находится в диапазоне от 1:10 до 10:1.
12. Способ по п. 11, в котором указанное отношение составляет от 1:5 до 4:1.
13. Способ по п. 1, 2 или 3, в котором обработку вымыванием металла после восстановления выполняют при температуре окружающей среды между 15 и 30°С.
14. Способ по п. 1, 2 или 3, в котором обработку вымыванием металла после восстановления выполняют в течение времени между 30 мин и 3 ч.
15. Способ по п. 1, 2 или 3, в котором указанные разбавленные водные кислоты могут быть выбраны из неорганических кислот, таких как соляная, серная, фосфорная или азотная кислоты.
16. Способ по п. 1, 2 или 3, в котором указанные разбавленные водные минеральные кислоты используются при концентрациях между 0,01 и 3М.
17. Способ по п. 1, 2 или 3, в котором указанный металл представляет собой титан, и указанная разбавленная водная кислота представляет собой 0,01-0,05М соляную кислоту.
18. Способ по п. 1, 2 или 3, в котором промывную обработку выполняют при температуре окружающей среды между 15 и 30°С.